【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
揮発性有機化合物（ＶＯＣ）を発生する可能性の低い加水分解性シランであって、：
（ｉ）少なくとも一つの有機官能性基であって、前記基が、大きくない電子求引性基および／もしくはそれらとの接触に続いて互いに相互作用的な有機樹脂と相互作用可能な基であり、前記有機官能性基が安定な架橋基を介して加水分解性シリル基のケイ素原子と結合している有機官能性基と、
（ｉｉ）ケイ素と結合し、そして酸素、窒素そしてそれらの組み合わせからなる群より選択される少なくとも二つのヘテロ原子を含有する、少なくとも一つの加水分解性基であって、前記加水分解性基の加水分解が２０℃で１３．３Ｐａ（０．１ｍｍＨｇ）より低い蒸気圧を有する化合物を産生する、加水分解性基と、
を有する、加水分解性シラン。
【請求項２】
モノマー、オリゴマーもしくはその両方のタイプのシランの混合物である、請求項１に記載の加水分解性シラン。
【請求項３】
一般式（１）：
（Ｘ１ａＸ２ｂＸ３ｃＳｉＲ１）ｄＺ      （１）
〔式中、
Ｒ１の各々が、独立してケイ素原子とＺ基の炭素原子との間の化学結合であり；１から１０個の炭素原子のヒドロカルビル基；または１から１０個の炭素原子と、窒素もしくは酸素の少なくとも一つのヘテロ原子とのヘテロカルビルであり；
Ｘ１の各々が、１から６個の炭素原子の一価のアルキルもしくはアリール基であるかまたは２から８個の炭素原子と、酸素および窒素からなる群より選択される少なくとも二つのへテロ原子との一価のヘテロカルビル基であり、ただし、一つのへテロ原子はヘテロカルビル基の炭素原子とケイ素原子とに結合しているという条件であり；
Ｘ２の各々が、２から８個の炭素原子と、酸素および窒素からなる群より選択される少なくとも二つのヘトロ原子との二価のヘテロカルビル基であり、ただし、二つのへテロ原子は、ヘテロカルビル基の二つの異なる炭素原子と同じケイ素原子とに結合しているという条件であり；
Ｘ３の各々が、３から８個の炭素と、酸素および窒素からなる群より選択される少なくとも三つのヘテロ原子との三価のへテロカルビル基であり、ただし、三つのへテロ原子は、ヘテロカルビル基の三つの異なる炭素原子と同じケイ素原子とに結合しているという条件であり；
それぞれのＺが、一価のもしくは価数ｄの多価の有機官能基であり、水素、アミノ、カルバマト、エポキシ、ウレイド、およびアルケニル基からなる群より選択され、ただし、Ｚが炭素原子を有していない場合、Ｒ１は化学結合でないとういう条件であり、
ａ、ｂ、ｃ、およびｄの各々が整数であり、ここでａは０から３であり；ｂは０もしくは１であり；ｃは０もしくは１であり；ｄは１から４であり；ただしｃが０である時、ａ＋２ｂ＝３という条件であり、そして、ｂが１である時、ａ＝１でかつｃ＝０であるという条件である〕
の少なくとも一つのモノマーのシランである、請求項１に記載の加水分解性シラン。
【請求項４】
Ｘ１が、Ｒ２〔ここでＲ２が１から６個の炭素原子のアルキルもしくはアリール基である〕または一般式（２）：
（ＨＡ１）ｅ−１Ｒ３（Ａ２−）      （２）
の基であって、式中、Ｒ３が２から８個の炭素原子のヒドロカルビル基であり；Ａ１およびＡ２の各々が、酸素および構造−ＮＲ４−〔式中、Ｒ４の各々は水素または１から６個の炭素原子のアルキルもしくはアリール基である〕の窒素からなる群より選択されるヘテロ原子であり；ｅが２から３の整数である。前記Ａ２基がＲ３の炭素原子と式（１）のケイ素原子とに結合する。Ａ１がＲ３と水素原子とに結合する。前記基ＨＡ１−が、遊離の、ヒドロキシル（−ＯＨ）もしくは（−ＮＲ４Ｈ）基を表し、それゆえ、ケイ素原子へと直接に共有結合していない；
Ｘ２基が一般式（３）：
（ＨＡ３）ｆ−２Ｒ５（Ａ４−）２      （３）
の基であり、
式中、Ｒ５が２から８個の炭素原子のヒドロカルビル基であり；Ａ３およびＡ４の各々が、酸素および構造−ＮＲ４−〔式中、Ｒ４の各々は水素または１から６個の炭素原子のアルキルもしくはアリール基である〕の置換窒素からなる群より選択されるヘテロ原子であり；そしてｆが２から３の整数である。二つの−Ａ４−基が、Ｒ５の二つの異なる炭素原子と式（１）の同一のケイ素原子とに結合し、環状構造を形成する。Ａ３がＲ５と水素原子とに結合する。前記基ＨＡ３−が、遊離の、ヒドロキシル（−ＯＨ）もしくは（−ＮＲ４Ｈ）基を表し、それゆえ、ケイ素原子へと直接に共有結合していない；
Ｘ３が一般式（４）：
Ｒ６（Ａ５−）３      （４）
の基であり、
式中、Ｒ６が３から８個の炭素原子のヒドロカルビル基であり；Ａ５の各々が、酸素および構造−ＮＲ４−〔式中、Ｒ４の各々は水素または１から６個の炭素原子のアルキルもしくはアリール基である〕の置換窒素からなる群より選択されるヘテロ原子である。三つの−Ａ５−基が、Ｒ６の三つの異なる炭素原子と式（１）の同一のケイ素原子とに結合し、二環式構造を形成する。
Ｚ基が水素、または一般式（５）：
（−）ｇＮ（Ｒ７）３−ｇ［−Ｒ８Ｎ（Ｒ９）２−ｈ（−）ｈ］ｉ      （５）
〔式中、Ｒ７およびＲ９の各々が独立して、水素または１から６個の炭素原子のアルキルもしくはアリール基であり；Ｒ８が、２から１０個の炭素原子のアルキレン、アラルキレン、もしくはアリーレンであり；（−）が、窒素原子とＲ１基の炭素との間の結合を表し；それぞれのｇ、ｈ、およびｉが整数であり、ここで、ｇが１から３であり、ｈが１から２であり、ｉが０もしくは１であり、ただし、（ｉ）ｇ＋（ｉ×ｈ）＝ｄ；（ｉｉ）ｇ＝３の時、ｉ＝０である；（ｉｉｉ）ｇ＝０の時、ｉ＝１である；という条件である〕の基、
または一般式（６）：
【化６】
2010523561.tif 000001
〔式中、Ｒ１０の各々が独立して、水素または１から６個の炭素原子を含有するアルキル基であり；
Ｒ１１の各々が独立して、水素または１から１０個の炭素原子、そして任意選択で少なくとも一つの酸素原子を含有するヒドロカルビル基であって、一価のアルキル、アルケニル、アレニル、アリール、およびアラルキル基；Ｒ１１の一つの炭素原子がエポキシ環の炭素原子と共有結合し、かつ、それと同一のもしくは異なるＲ１１の炭素原子がＲ１２もしくはＲ１３の炭素原子と共有結合して、脂環式構造を形成する、二価のアルキレン、アルケニレン、アレニレン、アリーレン、およびアラルキレン基；そしてＲ１１の一つの炭素原子がエポキシ環の炭素原子と共有結合し、かつ、それと同一のおよび／もしくは異なるＲ２の炭素原子がＲ１２もしくはＲ１３の炭素原子と少なくとも二つの共有結合を形成して、またはＲ１２およびＲ１３と少なくとも一つの共有結合を形成して、二環式もしくは多環式の、脂肪族構造を形成する、多価のヒドロカルビル；からなる群より選択され；
Ｒ１２の各々が独立して、水素または１から１０個の炭素原子、そして任意選択で少なくとも一つの酸素原子を含有するヒドロカルビル基であって、一価のアルキル、アルケニル、アレニル、アリール、およびアラルキル基；Ｒ１２の一つの炭素原子がエポキシ環の炭素原子と共有結合し、かつ、それと同一のもしくは異なるＲ１２の炭素原子がＲ１１およびＲ１３の炭素原子と共有結合して、脂環式構造を形成する、二価のアルキレン、アルケニレン、アレニレン、アリーレン、およびアラルキレン基；そしてＲ１２の一つの炭素原子がエポキシ環の炭素原子と共有結合し、かつ、それと同一のおよび／もしくは異なるＲ１２の炭素原子がＲ１１もしくはＲ１３と少なくとも二つの共有結合を形成して、またはＲ１１およびＲ１３と少なくとも一つの共有結合を形成して、二環式もしくは多環式の、脂肪族構造を形成する、多価のヒドロカルビル；からなる群より選択され；
Ｒ１３の各々が独立して、エポキシ環とＲ１の間の化学結合であって、１２個までの炭素原子と、任意選択で少なくとも一つの酸素原子とを含有する二価もしくは多価であって、エポキシ環をＲ１へと結合する二価のアルキレン、アラルキレン、アレニレン、アリーレンおよびアラルキレン基；そしてＲ１３の一つの炭素原子がエポキシ環の炭素原子と共有結合を形成し、それと同一のもしくは異なるＲ１３の炭素原子がＲ１の炭素原子と結合を形成して、かつ、それと同一のもしくは異なるＲ１３の炭素原子がＲ１１もしくはＲ１２の炭素原子と少なくとも一つの共有結合を形成して、二環式もしくは多環式の、脂肪族構造を形成する、多価のヒドロカルビル；からなる群より選択される〕の基、
または一般式（７）：
（−）ｊＮ（Ｒ１４）２−ｊＣ（＝Ｏ）Ｎ（Ｒ１５）２−ｋ（−）ｋ      （７）
〔式中、Ｒ１４およびＲ１５の各々が、独立して、水素または１から６個の炭素原子のアルキルもしくはアリール基であり；（−）が、窒素原子とＲ１基の炭素との間の結合を表し；ｊおよびｋが整数であり、ｊが１から２であり、ｋが０から２であり、但しｊ＋ｋ＝ｄという条件である〕の基、
または、一般式（８）：
【化７】
2010523561.tif 000002
〔式中、Ｒ１６、Ｒ１７、およびＲ１８の各々が独立して、水素または１から６個の炭素原子のアルキルもしくはアリール基であり；（−）が、不飽和炭素原子と、Ｒ１基の炭素、もしくはケイ素原子との間の結合を表す〕の基、
または一般式（９）：
Ｒ１９ＯＣ（＝Ｏ）ＮＨ−      （９）
〔式中、Ｒ１９が１から８個の炭素原子のヒドロカルビル基である〕の基である、請求項３に記載の加水分解性シラン。
【請求項５】
一般式（１０）：
［（Ｘ１ａＸ２ｂＸｂｎＳｉＲ１）ｄＺ］ｍ      （１０）
〔式中、
Ｒ１の各々が独立して化学結合であって；１から１０個の炭素原子のヒドロカルビル基、または１から１０個の炭素原子と、窒素もしくは酸素である少なくとも一つのへテロ原子とのヘテロカルビルであり；
Ｘ１の各々が、約１から６個の炭素原子の一価のアルキルもしくはアリール基、または約２から８個の炭素原子と、酸素および窒素からなる群より選択される少なくとも二つのヘテロ原子との一価のへテロカルビル基であって、ただし、一つのヘテロ原子がＸ１のヘテロカルビル基の炭素原子とケイ素原子とに結合するという条件であり；
Ｘ２の各々が、約２から８個の炭素原子と、酸素および窒素からなる群より選択される少なくとも二つのヘテロ原子の二価のへテロカルビル基であって、ただし、二つのヘテロ原子がＸ２のヘテロカルビル基の二つの異なる炭素原子と、同一のケイ素原子に結合して環状構造を形成し；
Ｘｂの各々が独立して、約２から約８個の炭素原子と、酸素および窒素からなる群より選択される少なくとも二つのヘテロ原子との二価のへテロカルビル基であり、ただし、一つのへテロ原子はＸｂのヘテロカルビル基の炭素原子とケイ素原子と結合し、そして第二のへテロ原子はＸｂのヘテロカルビル基の異なる炭素原子と、異なるケイ素原子と結合するという条件であり；そしてＸｂが特に、一般式（１１）：
（ＨＡ６）２−ｏＲ２０（Ａ７−）（Ａ８−）ｏ      （１１）
によって表され、
式中、
Ｒ２０が２から８個の炭素原子のヒドロカルビル基であり；Ａ６、Ａ７、およびＡ８の各々が、酸素、および構造−ＮＲ４−〔式中、Ｒ４の各々が水素または１から６個の炭素原子のアルキルもしくはアリール基である〕の置換窒素からなる群より選択されるヘテロ原子であり；ｏが１から２の整数であり、ただし、Ａ７とＡ８とが、Ｒ２０の異なる炭素原子と、異なるモノマー単位上のケイ素とに結合するという条件であり；
それぞれのＺが、一価のまたは価数ｄの多価の有機官能基であり、水素、アミノ、エポキシ、ウレイド、およびアルケニル基からなる群より選択され；
ａ、ｂ、ｄ、ｎ、ｍ、およびｏの各々が独立して整数であり、ここで、ａが０から２であり、ｂが０もしくは１であり、ｄが１から４であり、ｍが２から１０であり、ｎが１から３であり、ｏが１から２であり、ただしｂが１である時、ａが０でかつｎが１であるという条件である〕の少なくとも一つのオリゴマーのシランである、請求項１に記載の加水分解性シラン。
【請求項６】
有機官能性基（ｉ）が、ビニル、メチル、アミノ、カルバマト、エポキシ、ウレイド、およびアルケニルからなる群より選択される大きくない電子求引性基である、請求項１に記載の加水分解性シラン。
【請求項７】
一般式（１）：
（Ｘ１ａＸ２ｂＸ３ｃＳｉＲ１）ｄＺ      （１）
〔式中、
Ｒ１が、１から３個の、好ましくは３個の炭素原子の直鎖アルキレン基であり；
Ｘ１が、メチル基または一般式（２）：
（ＨＡ１）ｅ−１Ｒ３（Ａ２−）      （２）
によって表される基であり、式中、
Ｒ３が３から６個の炭素原子のヒドロカルビル基であり；Ａ１およびＡ２の各々が酸素であり、そしてｅが１もしくは２であり；
Ｘ２基が一般式（３）：
（ＨＡ３）ｆ−２Ｒ５（Ａ４−）２      （３）
で表すことができ、式中、Ｒ５は３から６個の炭素原子のヒドロカルビル基であり；Ａ３およびＡ４の各々は酸素であり、そしてｆは２もしくは３であり；
Ｘ３基が一般式（４）：
Ｒ６（Ａ５−）３      （４）
で表す事ができ、式中、Ｒ６は３から６の炭素原子のヒドロカルビル基であり、Ａ５の各々は酸素であり；
Ｚが−ＮＨ２−、−ＮＨＲ８ＮＨ２であり、ここでＲ８がエチレン、プロピレンもしくはブチレン、−ＮＨＣ（＝Ｏ）ＮＨ２またはグリシドキシであり、；そして、ａ、ｂおよびｃが上述の意味を有し、そしてｄが１である〕の請求項１に記載の加水分解性シラン。
【請求項８】
３−（２−アミノメチル−５−メチル−［１，３，２］ジオキサシリナン−２−イルオキシ）−２−メチル−プロパン−１−オール；３−（２−アミノプロピル−５−メチル−［１，３，２］ジオキサシリナン−２−イルオキシ）−２−メチル−プロパン−１−オール；Ｃ−（２，５−ジメチル−［１，３，２］ジオキサシリナン−２−イル）メチルアミン；Ｃ−（２，５−ジメチル−［１，３，２］ジオキサシリナン−２−イル）−プロピルアミン；４−［２−（３−アミノ−プロピル）−４，４，６−トリメチル［１，３，２］ジオキサシリナン−２−イルオキシ］−２−メチル−ペンタン−２−オール；３−｛２−［３−（２−アミノ−エチルアミノ）−プロピル］−４−メチル−［１，３，２］ジオキサシリナン−２−イルオキシ｝−ブタン−１−オール；Ｃ−｛２−［３−（２−アミノメチル−５−メチル−［１，３，２］ジオキサシリナン−２−イルオキシ）−２−メチル−プロポキシ］−５−メチル−［１，３，２］ジオキサシリナン−２−イル｝−メチルアミン；３−（２−｛３−［２−（３−アミノ−プロピル）−５−メチル−［１，３，２］ジオキサシリナン−２−イルオキシ］−２−メチル−プロポキシ｝−５−メチル−［１，３，２］ジオキサシリナン−２−イル）−プロピルアミン；｛３−［２−（３−ヒドロキシ−１−メチル−プロポキシ）−４−メチル−［１，３，２］ジオキサシリナン−２−イル］−プロピル｝−ウレア；｛３−［２−（３−ヒドロキシ−１−メチル−プロポキシ）−４−メチル−［１，３，２］ジオキサシリナン−２−イル］−プロピル｝−ウレア；［２−（３−ヒドロキシ−２−メチル−プロポキシ）−５−メチル−［１，３，２］ジオキサシリナン−２−イルメチル］−ウレア；［３−（５−メチル−２−｛２−メチル−３−［５−メチル−２−（３−ウレイド−プロピル）−［１，３，２］ジオキサシリナン−２−イルオキシ］−プロポキシ｝−［１，３，２］ジオキサシリナン−２−イル）−プロピル］−ウレア；２−メチル−３−（５−メチル−２−ビニル−［１，３，２］ジオキサシリナン−２−イルオキシ）−プロパン−１−オール；２−メチル−アクリル酸２−［２−（３−ヒドロキシ−２−メチル−プロポキシ）−５−メチル−［１，３，２］ジオキサシリナン−２−イル］−エチルエステル；２−メチル−３−［５−メチル−２−（２−オキシラニルメトキシ−エチル）−［１，３，２］ジオキサシリナン−２−イルオキシ］−プロパン−１−オール；２，５−ジメチル−２−（２−オキシラニルメトキシ−エチル）−［１，３，２］ジオキサシリナン；２，４，４，６−テトラメチル−２−（２−オキシラニルメトキシ−エチル）−［１，３，２］ジオキサシリナン；２，２，４，４，６−ペンタメチル−［１，３，２］ジオキサシリナン；２，２，４，４，６−ペンタメチル−［１，３，２］ジオキサシリナン；２−［５−メチル−２−（６−メチル−５−メチレン−ヘプト−６−エニル）−［１，３，２］ジオキサシリナン−２−イルオキシ］−プロパン−１−オールからなる群より選択される少なくとも一つのシランである、請求項１に記載の加水分解性シラン。
【請求項９】
揮発性有機化合物（ＶＯＣ）を発生する可能性の低い樹脂組成物であって：
ａ）樹脂組成物の性能を向上する量の少なくとも一つの加水分解性シランであって：
（ｉ）少なくとも一つの有機官能性基であって、前記基が大きくない電子求引性基および／もしくはそれらとの接触に続いて互いに相互作用的な有機樹脂と相互作用可能な基であり、前記有機官能性基が安定な架橋基を介して加水分解性シリル基のケイ素原子と結合している有機官能性基と、
（ｉｉ）ケイ素と結合し、そして酸素、窒素そしてそれらの組み合わせからなる群より選択される少なくとも二つのヘテロ原子を含有する、少なくとも一つの加水分解性基であって、前記加水分解性基の加水分解が２０℃で１３．３Ｐａ（０．１ｍｍＨｇ）より低い蒸気圧を有する化合物を産生する、加水分解性基と、  を有する、加水分解性シランと、
ｂ）加水分解性シラン（ａ）の有機官能性基（ｉ）および／もしくは水と相互作用する少なくとも一つの有機樹脂と、  を含有する、樹脂組成物。
【請求項１０】
前記組成物中に加水分解性シラン（ａ）が、シラン（ａ）の加水分解と縮合に続いて、前記組成物の、その貯蔵安定性、その接着強さ、その堅牢性、もし存在するならその充填剤成分の分散性、および少なくとも一つのその物理特性から選ばれる少なくとも一つの性能が向上するのに十分な濃度で存在する、請求項９に記載の樹脂組成物。
【請求項１１】
湿気硬化接着剤、コーティング剤もしくは封止剤として配合される請求項１０に記載の樹脂組成物。
【請求項１２】
加水分解性シラン（ａ）が、モノマー、オリゴマー、もしくはその両方のタイプのシランの混合物である、請求項９に記載の樹脂組成物。
【請求項１３】
加水分解性シラン（ａ）が、一般式（１）：
（Ｘ１ａＸ２ｂＸ３ｃＳｉＲ１）ｄＺ      （１）
〔式中、
Ｒ１の各々が、独立してケイ素原子とＺ基の炭素原子との間の化学結合であり；１から１０個の炭素原子のヒドロカルビル基；または１から１０個の炭素原子と、窒素もしくは酸素の少なくとも一つのヘテロ原子とのヘテロカルビルであり；
Ｘ１の各々が、１から６個の炭素原子の一価のアルキルもしくはアリール基であるかまたは２から８個の炭素原子と、酸素および窒素からなる群より選択される少なくとも二つのへテロ原子との一価のヘテロカルビル基であり、ただし、一つのへテロ原子がヘテロカルビル基の炭素原子とケイ素原子とに結合しているという条件であり；
Ｘ２の各々が、２から８個の炭素原子と、酸素および窒素からなる群より選択される少なくとも二つのヘトロ原子との二価のヘテロカルビル基であり、ただし、二つのへテロ原子が、ヘテロカルビル基の二つの異なる炭素原子と、同じケイ素原子とに結合しているという条件であり；
Ｘ３の各々が、約３から８個の炭素と、酸素および窒素からなる群より選択される少なくとも三つのヘテロ原子との三価のへテロカルビル基であり、ただし、三つのへテロ原子が、ヘテロカルビル基の三つの異なる炭素原子と、同じケイ素原子とに結合しているという条件であり；
それぞれのＺが、一価のもしくは価数ｄの多価の有機官能基であり、水素、アミノ、カルバマト、エポキシ、ウレイド、およびアルケニル基からなる群より選択され、ただし、Ｚが炭素原子を有していない場合、Ｒ１は化学結合でないとういう条件であり、
ａ、ｂ、ｃ、およびｄの各々が整数であり、ここでａが０から３であり；ｂが０もしくは１であり；ｃが０もしくは１であり；ｄが１から４であり；ただしｃが０である時、ａ＋２ｂ＝３という条件であり、そして、ｂが１である時、ａ＝１でかつｃ＝０であるという条件である〕
の少なくとも一つのモノマーのシランである、請求項９に記載の樹脂組成物。
【請求項１４】
Ｘ１が、Ｒ２〔ここでＲ２が１から６個の炭素原子のアルキルもしくはアリール基である〕または一般式（２）：
（ＨＡ１）ｅ−１Ｒ３（Ａ２−）      （２）
の基であって、式中、Ｒ３が２から８個の炭素原子のヒドロカルビル基であり；Ａ１およびＡ２の各々が、酸素および構造−ＮＲ４−〔式中、Ｒ４の各々は水素または１から６個の炭素原子のアルキルもしくはアリール基である〕の窒素からなる群より選択されるヘテロ原子であり；ｅが２から３の整数である。前記Ａ２基がＲ３の炭素原子と式（１）のケイ素原子とに結合する。Ａ１がＲ３と水素原子とに結合する。前記基ＨＡ１−が、遊離の、ヒドロキシル（−ＯＨ）もしくは（−ＮＲ４Ｈ）基を表し、それゆえ、ケイ素原子へと直接に共有結合していない；
Ｘ２基が一般式（３）：
（ＨＡ３）ｆ−２Ｒ５（Ａ４−）２      （３）
の基であり、
式中、Ｒ５が２から８個の炭素原子のヒドロカルビル基であり；Ａ３およびＡ４の各々が、酸素および構造−ＮＲ４−〔式中、Ｒ４の各々は水素または１から６個の炭素原子のアルキルもしくはアリール基である〕の置換窒素からなる群より選択されるヘテロ原子であり；そしてｆが２から３の整数である。二つの−Ａ４−基が、Ｒ５の二つの異なる炭素原子と式（１）の同一のケイ素原子とに結合し、環状構造を形成する。Ａ３がＲ５と水素原子とに結合する。前記基ＨＡ３−が、遊離の、ヒドロキシル（−ＯＨ）もしくは（−ＮＲ４Ｈ）基を表し、それゆえ、ケイ素原子へと直接に共有結合していない；
Ｘ３が一般式（４）：
Ｒ６（Ａ５−）３      （４）
の基であり、
式中、Ｒ６が３から８個の炭素原子のヒドロカルビル基であり；Ａ５の各々が、酸素および構造−ＮＲ４−〔式中、Ｒ４の各々は水素または１から６個の炭素原子のアルキルもしくはアリール基である〕の置換窒素からなる群より選択されるヘテロ原子である。三つの−Ａ５−基が、Ｒ６の三つの異なる炭素原子と式（１）の同一のケイ素原子とに結合し、二環式構造を形成する；
Ｚ基が水素、または一般式（５）：
（−）ｇＮ（Ｒ７）３−ｇ［−Ｒ８Ｎ（Ｒ９）２−ｈ（−）ｈ］ｉ      （５）
〔式中、Ｒ７およびＲ９の各々が独立して、水素または１から６個の炭素原子のアルキルもしくはアリール基であり；Ｒ８が、２から１０個の炭素原子のアルキレン、アラルキレン、もしくはアリーレンであり；（−）が、窒素原子とＲ１基の炭素との間の結合を表し；それぞれのｇ、ｈ、およびｉが整数であり、ここで、ｇが１から３であり、ｈが１から２であり、ｉが０もしくは１であり、ただし、（ｉ）ｇ＋（ｉ×ｈ）＝ｄ；（ｉｉ）ｇ＝３の時、ｉ＝０である；（ｉｉｉ）ｇ＝０の時、ｉ＝１である；という条件である〕の基、
または一般式（６）：
【化８】
2010523561.tif 000003
〔式中、Ｒ１０の各々が独立して、水素または１から６個の炭素原子を含有するアルキル基であり；
Ｒ１１の各々が独立して、水素または１から１０個の炭素原子、そして任意選択で少なくとも一つの酸素原子を含有するヒドロカルビル基であって、一価のアルキル、アルケニル、アレニル、アリール、およびアラルキル基；Ｒ１１の一つの炭素原子がエポキシ環の炭素原子と共有結合し、かつ、それと同一のもしくは異なるＲ１１の炭素原子がＲ１２もしくはＲ１３の炭素原子と共有結合して、脂環式構造を形成する、二価のアルキレン、アルケニレン、アレニレン、アリーレン、およびアラルキレン基；そしてＲ１１の一つの炭素原子がエポキシ環の炭素原子と共有結合し、かつ、それと同一のおよび／もしくは異なるＲ２の炭素原子がＲ１２もしくはＲ１３の炭素原子と少なくとも二つの共有結合を形成するか、またはＲ１２およびＲ１３と少なくとも一つの共有結合を形成して、二環式もしくは多環式の、脂肪族構造を形成する、多価のヒドロカルビル；からなる群より選択され；
Ｒ１２の各々が独立して、水素または１から１０個の炭素原子、そして任意選択で少なくとも一つの酸素原子を含有するヒドロカルビル基であって、一価のアルキル、アルケニル、アレニル、アリール、およびアラルキル基；Ｒ１２の一つの炭素原子がエポキシ環の炭素原子と共有結合し、かつ、それと同一のもしくは異なるＲ１２の炭素原子がＲ１１およびＲ１３の炭素原子と共有結合して、脂環式構造を形成する、二価のアルキレン、アルケニレン、アレニレン、アリーレン、およびアラルキレン基；そしてＲ１２の一つの炭素原子がエポキシ環の炭素原子と共有結合し、かつ、それと同一のおよび／もしくは異なるＲ１２の炭素原子がＲ１１もしくはＲ１３と少なくとも二つの共有結合を形成するか、またはＲ１１およびＲ１３と少なくとも一つの共有結合を形成して、二環式もしくは多環式の、脂肪族構造を形成する、多価のヒドロカルビル；からなる群より選択され；
Ｒ１３の各々が独立して、エポキシ環とＲ１の間の化学結合であって、１２個までの炭素原子と、任意選択で少なくとも一つの酸素原子とを含有する二価もしくは多価であって、エポキシ環をＲ１へと結合する二価のアルキレン、アラルキレン、アレニレン、アリーレンおよびアラルキレン基；そしてＲ１３の一つの炭素原子がエポキシ環の炭素原子と共有結合を形成し、それと同一のもしくは異なるＲ１３の炭素原子がＲ１の炭素原子と結合を形成して、かつ、それと同一のもしくは異なるＲ１３の炭素原子がＲ１１もしくはＲ１２の炭素原子と少なくとも一つの共有結合を形成して、二環式もしくは多環式の、脂肪族構造を形成する、多価のヒドロカルビル；からなる群より選択される〕の基、
または一般式（７）：
（−）ｊＮ（Ｒ１４）２−ｊＣ（＝Ｏ）Ｎ（Ｒ１５）２−ｋ（−）ｋ      （７）
〔式中、Ｒ１４およびＲ１５の各々が、独立して、水素または１から６個の炭素原子のアルキルもしくはアリール基であり；（−）が、窒素原子とＲ１基の炭素との間の結合を表し；ｊおよびｋが整数であり、ｊが１から２であり、ｋが０から２であり、但しｊ＋ｋ＝ｄという条件である〕の基、
または、一般式（８）：
【化９】
2010523561.tif 000004
〔式中、Ｒ１６、Ｒ１７、およびＲ１８の各々が独立して、水素または１から６個の炭素原子のアルキルもしくはアリール基であり；（−）が、不飽和炭素原子と、Ｒ１基の炭素、もしくはケイ素原子との間の結合を表す〕の基、
または一般式（９）：
Ｒ１９ＯＣ（＝Ｏ）ＮＨ−      （９）
〔式中、Ｒ１９が１から８個の炭素原子のヒドロカルビル基である〕の基である、請求項１３に記載の樹脂組成物。
【請求項１５】
加水分解性シラン（ｂ）が一般式（１０）：
［（Ｘ１ａＸ２ｂＸｂｎＳｉＲ１）ｄＺ］ｍ      （１０）
〔式中、
Ｒ１の各々が独立して化学結合であって；１から１０個の炭素原子のヒドロカルビル基、または１から１０個の炭素原子と、窒素もしくは酸素である少なくとも一つのへテロ原子とのヘテロカルビルであり；
Ｘ１の各々が、約１から６個の炭素原子の一価のアルキルもしくはアリール基、または約２から８個の炭素原子と、酸素および窒素からなる群より選択される少なくとも二つのヘテロ原子との一価のへテロカルビル基であって、ただし、一つのヘテロ原子がＸ１のヘテロカルビル基の炭素原子とケイ素原子とに結合するという条件であり；
Ｘ２の各々が、約２から８個の炭素原子と、酸素および窒素からなる群より選択される少なくとも二つのヘテロ原子の二価のへテロカルビル基であって、ただし、二つのヘテロ原子がＸ２のヘテロカルビル基の二つの異なる炭素原子と、同一のケイ素原子に結合して環状構造を形成し；
Ｘｂの各々が独立して、約２から約８個の炭素原子と、酸素および窒素からなる群より選択される少なくとも二つのヘテロ原子との二価のへテロカルビル基であり、ただし、一つのへテロ原子はＸｂのヘテロカルビル基の炭素原子とケイ素原子と結合し、そして第二のへテロ原子はＸｂのヘテロカルビル基の異なる炭素原子と、異なるケイ素原子と結合するという条件であり；そしてＸｂが特に、一般式（１１）：
（ＨＡ６）２−ｏＲ２０（Ａ７−）（Ａ８−）ｏ      （１１）
によって表され、
式中、
Ｒ２０が２から８個の炭素原子のヒドロカルビル基であり；Ａ６、Ａ７、およびＡ８の各々が、酸素、および構造−ＮＲ４−〔式中、Ｒ４の各々が水素または１から６個の炭素原子のアルキルもしくはアリール基である〕の置換窒素からなる群より選択されるヘテロ原子であり；ｏが１から２の整数であり、ただし、Ａ７とＡ８とが、Ｒ２０の異なる炭素原子と、異なるモノマー単位上のケイ素とに結合するという条件であり；
それぞれのＺが、一価のまたは価数ｄの多価の有機官能基であり、水素、アミノ、エポキシ、ウレイド、およびアルケニル基からなる群より選択され；
ａ、ｂ、ｄ、ｎ、ｍ、およびｏの各々が独立して整数であり、ここで、ａが０から２であり、ｂが０もしくは１であり、ｄが１から４であり、ｍが２から１０であり、ｎが１から３であり、ｏが１から２であり、ただしｂが１である時、ａが０でかつｎが１であるという条件である〕の少なくとも一つのオリゴマーのシランである、請求項９に記載の樹脂組成物。
【請求項１６】
加水分解性シラン（ａ）の有機官能性基（ｉ）が、ビニル、メチル、アミノ、カルバマト、エポキシ、ウレイド、およびアルケニルからなる群より選択される大きくない電子求引性基である請求項９に記載の樹脂組成物。
【請求項１７】
加水分解性シラン（ａ）が一般式（１）：
（Ｘ１ａＸ２ｂＸ３ｃＳｉＲ１）ｄＺ      （１）
〔式中、
Ｒ１が、１から３個の、好ましくは３個の炭素原子の直鎖アルキレン基であり；
Ｘ１が、メチル基または一般式（２）：
（ＨＡ１）ｅ−１Ｒ３（Ａ２−）      （２）
によって表される基であり、式中、
Ｒ３が３から６個の炭素原子のヒドロカルビル基であり；Ａ１およびＡ２の各々が酸素であり、そしてｅが１もしくは２であり；
Ｘ２基が一般式（３）：
（ＨＡ３）ｆ−２Ｒ５（Ａ４−）２      （３）
で表すことができ、式中、Ｒ５は３から６個の炭素原子のヒドロカルビル基であり；Ａ３およびＡ４の各々は酸素であり、そしてｆは２もしくは３であり；
Ｘ３基が一般式（４）：
Ｒ６（Ａ５−）３      （４）
で表す事ができ、式中、Ｒ６は３から６の炭素原子のヒドロカルビル基であり、Ａ５の各々は酸素であり；
Ｚが−ＮＨ２−、−ＮＨＲ８ＮＨ２であり、ここでＲ８がエチレン、プロピレンもしくはブチレン、−ＮＨＣ（＝Ｏ）ＮＨ２またはグリシドキシであり、；そして、ａ、ｂおよびｃの各々は整数であり、ここでａは０から３であり；ｂは０もしくは１であり；ｃは０もしくは１であり；ただしｃが０である時、ａ＋２ｂ＝３という条件であり、そして、ｂが１である時、ａ＝１でかつｃ＝０であるという条件であり、そしてｄが１である〕のものである、請求項９に記載の樹脂組成物。
【請求項１８】
加水分解性シラン（ａ）が、３−（２−アミノメチル−５−メチル−［１，３，２］ジオキサシリナン−２−イルオキシ）−２−メチル−プロパン−１−オール；３−（２−アミノプロピル−５−メチル−［１，３，２］ジオキサシリナン−２−イルオキシ）−２−メチル−プロパン−１−オール；Ｃ−（２，５−ジメチル−［１，３，２］ジオキサシリナン−２−イル）メチルアミン；Ｃ−（２，５−ジメチル−［１，３，２］ジオキサシリナン−２−イル）−プロピルアミン；４−［２−（３−アミノ−プロピル）−４，４，６−トリメチル［１，３，２］ジオキサシリナン−２−イルオキシ］−２−メチル−ペンタン−２−オール；３−｛２−［３−（２−アミノ−エチルアミノ）−プロピル］−４−メチル−［１，３，２］ジオキサシリナン−２−イルオキシ｝−ブタン−１−オール；Ｃ−｛２−［３−（２−アミノメチル−５−メチル−［１，３，２］ジオキサシリナン−２−イルオキシ）−２−メチル−プロポキシ］−５−メチル−［１，３，２］ジオキサシリナン−２−イル｝−メチルアミン；３−（２−｛３−［２−（３−アミノ−プロピル）−５−メチル−［１，３，２］ジオキサシリナン−２−イルオキシ］−２−メチル−プロポキシ｝−５−メチル−［１，３，２］ジオキサシリナン−２−イル）−プロピルアミン；｛３−［２−（３−ヒドロキシ−１−メチル−プロポキシ）−４−メチル−［１，３，２］ジオキサシリナン−２−イル］−プロピル｝−ウレア；｛３−［２−（３−ヒドロキシ−１−メチル−プロポキシ）−４−メチル−［１，３，２］ジオキサシリナン−２−イル］−プロピル｝−ウレア；［２−（３−ヒドロキシ−２−メチル−プロポキシ）−５−メチル−［１，３，２］ジオキサシリナン−２−イルメチル］−ウレア；［３−（５−メチル−２−｛２−メチル−３−［５−メチル−２−（３−ウレイド−プロピル）−［１，３，２］ジオキサシリナン−２−イルオキシ］−プロポキシ｝−［１，３，２］ジオキサシリナン−２−イル）−プロピル］−ウレア；２−メチル−３−（５−メチル−２−ビニル−［１，３，２］ジオキサシリナン−２−イルオキシ）−プロパン−１−オール；２−メチル−アクリル酸２−［２−（３−ヒドロキシ−２−メチル−プロポキシ）−５−メチル−［１，３，２］ジオキサシリナン−２−イル］−エチルエステル；２−メチル−３−［５−メチル−２−（２−オキシラニルメトキシ−エチル）−［１，３，２］ジオキサシリナン−２−イルオキシ］−プロパン−１−オール；２，５−ジメチル−２−（２−オキシラニルメトキシ−エチル）−［１，３，２］ジオキサシリナン；２，４，４，６−テトラメチル−２−（２−オキシラニルメトキシ−エチル）−［１，３，２］ジオキサシリナン；２，２，４，４，６−ペンタメチル−［１，３，２］ジオキサシリナン；２，２，４，４，６−ペンタメチル−［１，３，２］ジオキサシリナン；２−［５−メチル−２−（６−メチル−５−メチレン−ヘプト−６−エニル）−［１，３，２］ジオキサシリナン−２−イルオキシ］−プロパン−１−オールからなる群より選択される少なくとも一つのシランである、請求項９に記載の樹脂組成物。
【請求項１９】
充填剤、可塑剤、揺変剤、安定化剤、硬化触媒、溶媒、着色剤、界面活性剤、殺生物剤からなる群より選択される少なくとも一つの追加的な成分を含む、請求項１１に記載の樹脂組成物。
【請求項２０】
湿気硬化した請求項１１に記載の樹脂組成物。
【請求項２１】
互いに相互作用的な有機樹脂（ｂ）が、ヒドロキシル、カルボキシル、イソシアナト、チオイソシアナト、カルバメート、ウレイド、アミド、ハロ、エポキシ、エピスルフィド、アミノ、メルカプトおよび加水分解性シリルからなる群より選択される一つもしくはそれ以上の有機官能性基を有する少なくとも一つの樹脂である、請求項９および１３〜１８のいずれか一項に記載の樹脂組成物。
【請求項２２】
互いに相互作用的な有機樹脂（ｂ）が、フェノール、エポキシ、ポリエステル、ポリアミド、ポリウレタン、ポリフェニレンスルフィド、ポリカーボネート、ポリアクリレート、ポリメタクリレート、ポリビニルアルコール、ポリアクリルアミド、ポリメタクリルアミド、塩化ポリビニル、塩化ポリビニリデン、シラン末端ポリオール、シラン末端ポリウレタン、シリル化ポリオルフェン、およびポリスチレンスチレン、ならびにエチレン性の不飽和モノマーの二つもしくはそれ以上の共重合化によって得られる樹脂からなる群より選択される少なくとも一つの樹脂である、請求項２１に記載の樹脂組成物。